ХУДОЖЕСТВЕННО-ДЕКОРАТИВНОЕ ИЗДЕЛИЕ И ОСНОВА ХУДОЖЕСТВЕННО-ДЕКОРАТИВНОГО ИЗДЕЛИЯ

Предлагаемая полезная модель относится к области декоративного искусства, в том числе к созданию искусственных цветов, плодов, листьев, имитации естественных или искусственных узоров, имитации объемных предметов посредством формования пластиков с использованием вышивок и может быть применена, в частности, в швейной промышленности.
Уже известно художественно-декоративное изделие, содержащее формообразующую основу в виде объемного тела из синтетического материала, поверхностное покрытие, выполненное из синтетического текстильного материала, охватывающее основу, и по меньшей мере, один декоративный элемент, размещенный на поверхности этого покрытия и прикрепленный к нему посредством термосварного соединения. Известное художественное изделие может быть снабжено элементами украшения, размещенными на поверхностном покрытии, выполненными из натуральных или искусственных камней, бисера, страз, стекла или искусственных элементов, и прикрепленными с помощью клея. /Патент РФ на полезную модель №52771, В44С 1/10, 2006 г./
Указанное художественно-декоративное изделие получено с применением поверхностного термосварного соединения, когда декоративный элемент своей поверхностью приварен к ткани из синтетического материала. При некачественном термосварном соединении возможен отрыв какой-то части декоративного элемента от ткани основы. В результате из-за снижения прочности качество готового художественного изделия снижается.
Задача предлагаемой полезной модели состоит в повышении прочности и качества художественно-декоративного изделия путем выполнения
термосварного соединения, распределенного между нитями вышивки, по всему объему этого изделия, как объемного, так и плоского.
Для решения поставленной задачи с достижением указанного технического результата в художественно-декоративном изделии, содержащем основу, выполненную из синтетического материала, и по меньшей мере один декоративный элемент, размещенный на этой основе и соединенный с ней посредством термосварного соединения, согласно предлагаемой полезной модели, в качестве синтетического материала основы взят предварительно растянутый полимерный материал, дающий усадку при нагревании и предрасположенный к деформации заданным образом после нагрева выше температуры его деформации, в виде пленки толщиной, равной 0,1-0,3 мм., а в качестве декоративного элемента взята вышивка, т.е. вышитое изделие, выполненное на этой полимерной пленке по всей площади этого декоративного элемента и связанное с пленкой стежками нитей, причем художественно-декоративное изделие снабжено средством, облегчающим прокол пленки при вышивании, размещенным на поверхности пленки со стороны декоративного элемента, имеющим толщину слоя, равную 0,01-0,03 мм., стежки застила нитями размещены слоями с уменьшением интервалов между стежками в направлении удаления от пленки, а термосварное соединение пленки и вышивки выполнено по всему объему декоративного элемента, и, следовательно, по всему объему художественного изделия, между всеми нитями вышивки с получением монолитного художественного изделия, способного к деформации заданным образом при термосварном соединении.
Художественно-декоративное изделие снабжено средством, облегчающим прокол пленки при вышивании нитями и размещенным на поверхности пленки со стороны декоративного элемента, причем толщина
слоя указанного средства составляет 0,01-0,03 мм. Полимерный материал основы взят в виде полиэтилена. Средство, облегчающее прокол пленки, выполнены в виде минерального смазочного масла, предпочтительно вазелинового.
Нити вышивки выполнены синтетическими, предпочтительно, из полиэстера или натуральными, предпочтительно, из вискозы.
Контур изделия может быть образован линиями произвольной формы, а само художественное изделие может быть как плоским, так и объемным.
Стежки застила нитями рисунка выполнены разной длины и направленности. Длина стежков, предпочтительно, равна 2-5 мм.
Художественно-декоративное изделие может быть снабжено элементами украшения, размещенными на внешней поверхности изделия, выполненными из натуральных или искусственных камней, бисера, страз, стекла или искусственных элементов и закрепленными на этой поверхности посредством клея.
Сущность предлагаемого технического решения поясняется графически.
На фиг.1 показано поперечное сечение заготовки изделия с выполнением вышивки на основе предварительно растянутой полимерной пленки перед проведением термосварного соединения.
На фиг.2 показано готовое художественное изделие.
На фиг.3 показана заготовка изделия в плане после нанесения первого слоя вышивки.
На фиг.4 показана заготовка изделия в плане после нанесения второго слоя вышивки.
Представленная на фиг.1 заготовка художественно-декоративного изделия содержит, например, полиэтиленовую пленку 1 толщиной, например, равной 0,3 мм., выполненную из предварительно растянутого полимерного материала, дающего усадку при нагревании и предрасположенного к
3
1
деформации заданным образом после нагрева выше температуры деформации этого материала. Сверху пленки 1 размещена вышивка 2 определенного рисунка, например, в виде искусственного цветка, которая выполнена, например, на машине /не показана/ нитками, например, из полиэстера, причем основой для выполнения вышивки взята выше указанная полимерная пленка, на которую нанесен слой средства 3, облегчающего прокол пленки вышивальной иглой с нитью. Показатель текучести расплава применяемой полимерной пленки высокого давления (ГОСТ 16337-77) равен 0,3-4,0 г/10 мин. Плотность полимерной пленки 1 равна 0,9185-0,923 г/см. Декоративный элемент в виде вышивки 2 выполнен стежками 4, выполненными взаимнопересекающимися, в том числе и взаимноперпендикулярными в первом, примыкающем к пленке слое 5 стежков. Интервал «l» между стежками 4 в первом слое 5 выполнен большим по сравнению с последующим слоем 6 стежков длиной «a», т.е. плотность размещения стежков 4 выполнена увеличенной по мере удаления от пленки 1.
Для исключения обрыва нити при осуществлении процесса вышивки, на поверхность полимерной пленки 1 наносят слой 6, например вазелинового масла.
Изготовление предлагаемого художественно-декоративного изделия начинают с изготовления вышитого изделия. Для вышивки выбирают рисунок в виде, например, искусственного цветка.
В пяльцах размещают с определенным натяжением полимерную полиэтиленовую пленку 1 высокого давления толщиной, например, 0,3 мм. На пленку 1 наносят контур рисунка. Нити берут предпочтительно из полиэстера.
На поверхность пленки наносят слой 3 масла, например, вазелинового толщиной 0,03 мм. Обеспечивают перемещение пялец с пленкой
1
2
относительно иглы, например, швейной или вышивальной машины и осуществляют застил нитями рисунка, причем сначала в первом слое 5 стежки 4 нитей наносят во взаимноперпендикулярном направлении с интервалом «l», а интервал между стежками 4 большим по сравнению с «l» последующего слоя 6. Слой 6 уже выполняют стежками 4 заданной плотности и с застилом нитями всего рисунка, для чего перемещают пяльцы с пленкой в направлении последовательного застила рисунка вышивкой по всей площади рисунка. Вышивка 2 связана с пленкой 1 нитями. Застил рисунка нитью осуществляют полностью внутри контура рисунка. Длина стежков 4 может быть неодинаковой и равна от 2 до 5 мм. Стежки 4 слоя 6 внутри контура рисунка могут быть выполнены перекрещивающимися.
После проведения процесса вышивки и получения вышитого изделия, внутри которого размещена полиэтиленовая пленка, укрепленная стежками 4 нитей, производят отрыв этого вышитого изделия по контуру рисунка вышивки от основы - растянутого полимерного материала и далее осуществляют термосварное соединение вышивки 2 и пленки 1 по всему объему декоративного элемента, между всеми нитями вышивки 2 с получением монолитного художественного изделия, способного к деформации заданным образом при термосварном соединении, выполненном при температуре, равной 140-150°С. Для получения объемного художественного изделия при указанной температуре осуществляют деформацию вышивки в заданном направлении. Получить прочное и качественное художественно-декоративное изделие возможно только при использовании полимерной пленки оптимизированной толщины, равной 0,1-0,3 мм. Оптимизация толщины полимерной пленки позволяет получить изящное гибкое и прочное художественное изделие. Снижение толщины пленки менее 0,1 мм из-за ее разрыва не позволяет осуществлять выполнение рисунка
вышивки нитками. Увеличение толщины полимерной пленки более 0,3 мм приводит к чрезмерной жесткости художественного изделия.
Выполнение стежков 4 нитей перекрещивающимися, без переплетения каждой нити, и выполнение термосварного соединения по всему объему увеличивает прочность и качество изделия.
Основа художественно-декоративного изделия выполнена из синтетического материала, который содержит предварительно растянутый полимерный полиэтиленовый материал в виде пленки толщиной, равной 0,01-0,03 мм., дающей усадку при нагревании и предрасположенной к деформации заданным образом после нагрева выше температуры ее деформации, причем основа снабжена узором в виде решетки канвы, нити которой ориентированы во взаимно перпендикулярных направления, а внутри решетки канвы нанесен узор для вышивки крестом.
Предлагаемое художественное изделие является новым и промышленно применимым.
Оно технологически легко выполняется как в индивидуальном производстве, так и в промышленности с применением компьютерных программ.